(57)【特許請求の範囲】
【請求項１】
ニコチン酸アミド、キノリン酸アミド、シンコメロン酸アミド、ジニコチン酸アミド、または下記一般式（１）もしくは（２）で表わされる化合物から選ばれる少なくとも１つを、セルロース系繊維に化学結合により付着させてなる繊維製品を製造するに際し、ニコチン酸アミド、キノリン酸アミド、シンコメロン酸アミド、ジニコチン酸アミド、または下記一般式（１）もしくは（２）で表わされる化合物から選ばれる少なくとも１つを含有するアルカリ水溶液を用いることを特徴とする繊維製品の製造方法。
【化１】
0004082510.tif 000006
【化２】
0004082510.tif 000007
【発明の詳細な説明】
【技術分野】
【０００１】
本発明は、荒れ肌改善効果が期待できる繊維製品の製造方法に関する。
【背景技術】
【０００２】
従来、繊維製品に、香料や各種効能を有する物質を付着させることが行われている。
例えば、香料をマイクロカプセル化して、バインダーにより繊維表面に固着させる耐久性香気処理方法(特許文献１)やアスコルビン酸類、トコフェノール類等の皮膚の生理的状態を改善する作用を有する物質を内蔵したマイクロカプセル及びそのマイクロカプセルを付着させた繊維構造物（特許文献２）が知られている。
また、近年、保湿性を付与したり、スキンケア効果を謳った繊維製品が開発されている（特許文献３）。しかしながら、荒れ肌改善効果が期待できる繊維製品については、未だ満足のいくものが得られていない。
【０００３】
一方、荒れ肌改善効果が期待されるとして、ニコチン酸及びその誘導体等を、皮膚化粧料等に用いることが知られている（特許文献４）。
そこで、荒れ肌改善効果が期待できる繊維製品を提供すべく、ニコチン酸またはその誘導体を繊維製品に付着させるにあたって、ニコチン酸またはその誘導体をそのまま繊維製品に付着させた場合、ニコチン酸及びその誘導体は水溶性であるので、洗濯等により容易に脱落してしまう。
【０００４】
【特許文献１】特開平１−２８００８０号公報
【特許文献２】特許第２５６２２３３号公報
【特許文献３】特開２００２−６９８４８号公報
【特許文献４】特開平９−２９５２号公報
【発明の開示】
【発明が解決しようとする課題】
【０００５】
本発明は、上述のような問題点に鑑みなされたものであって、その目的は、荒れ肌改善効果が期待できる、ニコチン酸アミド類を付着させた繊維製品の製造方法を提供すること
にあり、更に、加工時もしくは洗濯時等に、ニコチン酸アミド類が容易に脱落することの無い繊維製品の製造方法を提供することにある。
【課題を解決するための手段】
【０００６】
本発明者らは、鋭意検討を重ねた結果、本発明を達成したものであって、本発明の目的は  ニコチン酸アミド、キノリン酸アミド、シンコメロン酸アミド、ジニコチン酸アミド、または下記一般式（１）もしくは（２）で表わされる化合物から選ばれる少なくとも１つを、セルロース系繊維に化学結合により付着させてなる繊維製品を製造するに際し、ニコチン酸アミド、キノリン酸アミド、シンコメロン酸アミド、ジニコチン酸アミド、または下記一般式（１）もしくは（２）で表わされる化合物（以下ニコチン酸アミド類という）から選ばれる少なくとも１つを含有するアルカリ水溶液を用いることを特徴とする繊維製品の製造方法によって達成される。
【０００７】
【化１】
0004082510.tif 000002
【０００８】
【化２】
0004082510.tif 000003
【発明の効果】
【０００９】
本発明の製造方法により得られる繊維製品は、従来のものよりも荒れ肌改善効果が期待でき、また、有効成分であるニコチン酸アミド類の洗濯による脱落が僅かであり、加工の際も脱落が少ないものである。
【発明を実施するための最良の形態】
【００１０】
以下、本発明について詳細に説明する。
本発明においては、荒れ肌改善効果を期待できる物質として、上記ニコチン酸アミド類を用いる。
【００１１】
本発明の繊維製品は、糸、紐類、織物、編物、不織布、立毛布、皮革、毛皮、これらの二次製品等が挙げられ、目的に応じて使用する。
また、繊維の種類は、セルロース系繊維を使用する。セルロース系繊維としては、綿、麻等の天然繊維、レーヨン等の再生繊維、アセテート等の半合成繊維が挙げられる。また、このとき、他の繊維を混合してもよい。
【００１２】
上記ニコチン酸類の繊維製品への付着量は、好ましくは０．０００１〜５質量％、より好ましくは０．００１〜１質量％である。上記範囲内であれば、肌荒れ改善効果が期待できる。
【００１３】
また、ニコチン酸アミド類をセルロース系繊維製品に付着させるに当たっては、ニコチン酸アミド類を、化学的結合によりセルロース系繊維製品に付着させる。この方法は、例えば、次のようにして行う。
すなわち、ニコチン酸アミド類を含有するアルカリ性水溶液を調製し、これに、セルロース系繊維製品をパッド法により浸漬し、ニップ（ピックアップ６０〜７０％）後、乾燥（１２０℃×２分）し、乾熱処理、洗浄を行うことにより行う。
上記乾熱処理は、１５０℃程度で３〜５分間行うことが好ましい。
また、他の方法として、ニコチン酸アミド類を含有するアルカリ性水溶液を調製し、これに、繊維製品をパッド法により浸漬し、ニップ（ピックアップ６０〜７０％）後、湿熱処理（１００〜１０５℃で、３〜１０分間）、洗浄を行うことにより行う。
【００１４】
上記アルカリ性水溶液中のニコチン酸アミドの濃度は、好ましくは０．００１〜１０質量％、より好ましくは０．１〜５質量％である。
また、アルカリ性成分としては、ソーダ灰、重曹、苛性ソーダ等が用いられ、その添加量は、２〜５質量％が好ましい。アルカリ性成分を用いない場合、ニコチン酸アミド類の繊維製品への付着が不十分となり、洗濯耐久性が得られない。
【００１５】
上記のようにして製造された繊維製品は、ニコチン酸アミド類がセルロース繊維に化学的に結合している。よって、洗濯による脱落が僅かであり、また、加工の際も脱落することのない、ニコチン酸アミド類付着繊維製品を得ることができる。
【００１６】
また、ニコチン酸アミド類をセルロース系繊維製品に付着させるに際し、上記パッド法の他、浸漬法、スプレー法等により行ってもよい。
【実施例】
【００１７】
以下、実施例を用いて本発明を具体的に説明する。
【００１８】
実施例１〜８、比較例１、２
毛焼・糊抜・精練・晒、シルケット加工を行った、綿１００％平織（経：４０／１，１２０本／インチ、緯：４０／１，６０本／インチ）を用い、表１に示す量のニコチン酸アミド、アルカリ性物質を含有する水溶液を用い、表２に示す方法で付着させ、繊維製品を得た。
得られた繊維製品に対して、下記の方法で、洗濯耐久性試験を行った。
その結果を表２に示す。
【００１９】
・洗濯耐久性試験
＜洗濯方法＞
JIS L 0217 103法
＜測定装置＞
液体クロマトグラフィー（ＬＣ−１０：（株）島津製作所）
＜測定条件＞
カラム    Develosil ODS-UG-5 ４．６ｍｍ×１５０ｍｍ
移動相    ５ｍＭ  へキサンスルホン酸ナトリウム＋２０ｍＭ  リン酸／アセトニトリル＝９５／５
検出器    紫外線吸収光度計
測定波長  ２１０ｎｍ
【００２０】
【表１】
0004082510.tif 000004
【００２１】
【表２】
0004082510.tif 000005
【産業上の利用可能性】
【００２２】
本発明の製造方法により得られる繊維製品は、荒れ肌改善効果が期待でき、また、有効成分であるニコチン酸アミド類の洗濯による脱落が僅かであり、加工の際も脱落が少ないものであり、糸、紐類、織物、編物、不織布、立毛布、皮革、毛皮、これらの二次製品等に好適に使用できる。